(57)【特許請求の範囲】
【請求項１】
少なくとも一つの一般式（Ｉａ）のカルバゾール構造単位および少なくとも一つの一般式（ＩＩ）および/または（ＩＩＩ）のアリールアミン構造単位を含むポリマー。
【化１】
0005882323.tif 000043
（式中、使用される記号と添え字には、以下が適用される：
Ａｒ１、Ａｒ２、Ａｒ３は、夫々、互いに独立して、１以上の任意の所望の型の基Ｒにより置換されてよいアリールもしくはヘテロアリール基であり；
ｍ、ｏは、互いに独立して、０または１であり；
ｎは、１、２または３であり；
破線は、ポリマー中での連結であり；
【化２】
0005882323.tif 000044
式中、
Ａｒ４、Ａｒ５、Ａｒ７、Ａｒ８は、夫々、互いに独立して、１以上の任意の所望の型の基Ｒにより置換されてよいアリールもしくはヘテロアリール基であり；
Ａｒ６は、式Ａｒ９-Ｙ-Ａｒ９の基であり、ここで、Ａｒ９は、各場合に、互いに独立して、１以上の任意の所望の型の基Ｒにより置換されてよいアリールもしくはヘテロアリール基であり、Ｙはスペーサー基であり；
ｐは、１、２または３であり；
ｑは、０または１であり；
Ｒは、出現毎に互いに独立して、Ｆ、Ｃｌ、Ｂｒ、Ｉ、Ｎ（Ａｒ）２、Ｎ（Ｒ’） ２、ＣＮ、ＮＯ２、Ｓｉ（Ｒ’）３、Ｂ（ＯＲ’）２、Ｃ（=Ｏ）Ａｒ、Ｃ（=Ｏ）Ｒ’、Ｐ（=Ｏ）（Ａｒ）２、Ｐ（=Ｏ）（Ｒ’）２、Ｓ（=Ｏ）Ａｒ、Ｓ（=Ｏ）Ｒ’、Ｓ（=Ｏ）２Ａｒ、Ｓ（=Ｏ）２Ｒ’、-ＣＲ’=ＣＲ’Ａｒ、ＯＳＯ２Ｒ’、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ’により置換されてよく、１以上の隣接しないＣＨ２基は、Ｒ’Ｃ=ＣＲ’、Ｃ≡Ｃ、Ｓｉ（Ｒ’）２、Ｇｅ（Ｒ’）２、Ｓｎ（Ｒ’）２、Ｃ=Ｏ、Ｃ=Ｓ、Ｃ=Ｓｅ、Ｃ=ＮＲ’、Ｐ（=Ｏ）（Ｒ’）、ＳＯ、ＳＯ２、ＮＲ’、Ｏ、ＳもしくはＣＯＮＲ’で置き代えられてよく、ここで、１以上のＨ原子は、Ｆ、Ｃｌ、Ｂｒ、Ｉ、ＣＮもしくはＮＯ２で置き代えられてよい。）または架橋可能基または１以上の基Ｒ’により置換されてよい５〜６０個の環原子を有する芳香族もしくは複素環式芳香族環構造または１以上の基Ｒ’により置換されてよい５〜６０個の環原子を有するアリールオキシあるいはヘテロアリールオキシ基またはこれらの構造の組み合わせより成る群から選ばれ、ここで、二以上の基Ｒは、互いにモノあるいはポリ環状の脂肪族もしくは芳香族環構造を形成してよく、ここで、Ｒ’は、各場合に、互いに独立して、Ｈまたは１〜２０個のＣ原子を有する脂肪族もしくは芳香族炭化水素基であり、
Ａｒは、２〜３０個のＣ原子を有するアリールもしくはヘテロアリール基であり；
破線は、ポリマー中での連結である。）
【請求項２】
少なくとも一つの一般式（Ｉｂ）のカルバゾール構造単位を含むことを特徴とする請求項１記載のポリマー。
【化３】
0005882323.tif 000045
（式中、Ａｒ２および破線は、請求項１に示される意味を有する。）
【請求項３】
少なくとも一つの一般式（ＩＩａ）および/または（ＩＩＩａ）のアリールアミン構造単位を含むことを特徴とする、請求項１または２記載のポリマー。
【化４】
0005882323.tif 000046
（式中、Ｙはスペーサー基であり、およびＡｒ４、Ａｒ５、Ａｒ７、Ａｒ８、ｑおよび破線は、請求項１に示される意味を有する。）
【請求項４】
少なくとも一つの一般式（ＩＩＩｂ）のアリールアミン構造単位を含むことを特徴とする、請求項１〜３何れか１項記載のポリマー。
【化５】
0005882323.tif 000047
（式中、Ｙはスペーサー基であり；
Ｒ５は、各場合に、互いに独立して、水素原子、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはチオイソシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ５は、互いにおよび/またはＲ５が結合する環と共にモノあるいはポリ環状の脂肪族もしくは芳香族環構造を形成してよく、
破線はポリマー中での連結である。）
【請求項５】
少なくとも一つの連結構造単位を含むことを特徴とする、請求項１〜４何れか１項記載のポリマー。
【請求項６】
少なくとも一つの式（ＩＶ）の連結構造単位を含むことを特徴とする、請求項５記載のポリマー。
【化６】
0005882323.tif 000048
（式中、Ｘはスペーサー基であり；破線はポリマー中での連結である。）
【請求項７】
少なくとも一つの式（Ｖａ）の連結構造単位を含むことを特徴とする、請求項５記載のポリマー。
【化７】
0005882323.tif 000049
（式中、
Ｒ１は、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはチオイソシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１は、互いにおよび/またはＲ１が結合する環と共にモノあるいはポリ環状の脂肪族もしくは芳香族環構造を形成してよく、
ｒは、０、１、２、３または４であり、
破線はポリマー中での連結である。）
【請求項８】
少なくとも一つの式（Ｖｂ）の連結構造単位を含むことを特徴とする、請求項５記載のポリマー。
【化８】
0005882323.tif 000050
（式中、
Ｒ１、Ｒ２は、夫々、互いに独立して、１〜４０個のＣ原子を有する直鎖アルキル、アルコキシあるいはチオアルコキシ基もしくは３〜４０個のＣ原子を有する分岐あるいは環状アルキル、アルコキシもしくはチオアルコキシ基であるか、または１〜４０個のＣ原子を有するシリル基もしくは置換ケト基もしくは２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはチオイソシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１および/またはＲ２は、互いにおよび/またはＲ１が結合する環と共にモノあるいはポリ環状の脂肪族もしくは芳香族環構造を形成してよく、
ｒ、ｓは、互いに独立して、０、１、２、３または４であり、
破線はポリマー中での連結である。）
【請求項９】
少なくとも一つの式（Ｖｂ１）の連結構造単位を含むことを特徴とする、請求項８記載のポリマー。
【化９】
0005882323.tif 000051
（式中、
Ｒ３は、各場合に、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基もしくは２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはチオイソシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ３は、互いにおよび/またはＲ３が結合する環と共にモノあるいはポリ環状の脂肪族もしくは芳香族環構造を形成してよく、
ｔ、ｕは、互いに独立して、０、１、２、３または４であり、
破線はポリマー中での連結である。）
【請求項１０】
少なくとも一つの式（Ｖｂ２）の連結構造単位を含むことを特徴とする、請求項９記載のポリマー。
【化１０】
0005882323.tif 000052
（式中、
Ｒ４、Ｒ５は、夫々、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはチオイソシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ４、Ｒ５は、互いにおよび/またはＲ４もしくはＲ５が結合する環と共にモノあるいはポリ環状の脂肪族もしくは芳香族環構造を形成してよく、
破線はポリマー中での連結である。）
【請求項１１】
モノマー組成物がスズキまたはブフバルトプロセスにより重合されることを特徴とする、請求項１〜１０何れか１項記載のポリマーの製造方法。
【請求項１２】
一以上の溶媒中に、請求項１〜１０何れか１項記載のポリマーを含む、調合物。
【請求項１３】
請求項１〜１０何れか１項記載のポリマーを含む、電子素子。
【請求項１４】
ポリマーが、正孔輸送または正孔注入層として素子中に存在することを特徴とする、請求項１３記載の電子素子。
【請求項１５】
電子素子は、有機エレクトロルミネッセンス素子（ＯＬＥＤ）、ポリマーエレクトロルミネッセンス素子（ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容器、有機電場消光素子（Ｏ-ＦＱＤ）、発光電子化学電池（ＬＥＣ）もしくは有機レーザーダイオード（Ｏ-ｌａｓｅｒ）であることを特徴とする、請求項１３または１４記載の電子素子。
【請求項１６】
請求項１〜１０何れか１項記載のポリマーを含む一以上の層が、印刷プロセスによって、溶液から基板に適用されることを特徴とする、請求項１３〜１５何れか１項記載の電子素子の製造方法。
【発明の詳細な説明】
【技術分野】
【０００１】
本発明は、カルバゾール構造単位を有するポリマーとその製造方法に関する。本発明は、さらに、これらのポリマーを含む調合物と電子素子に関する。
【０００２】
有機、有機金属および/またはポリマー半導体を含む電子素子は、重要性を増してきており、費用的理由とその性能に基づいて多くの市販製品に使用されている。ここで、言及されてもよい例は、電子複写における有機系電荷輸送材料（たとえば、トリアリールアミン系正孔輸送体）、表示素子における有機もしくはポリマー発光ダイオード（ＯＬＥＤもしくＰＬＥＤ）または複写機における有機光受容素子である。有機太陽電池（Ｏ-ＳＣ）、有機電界効果トランジスタ（Ｏ-ＦＥＴ）、有機薄膜トランジスタ（Ｏ-ＴＦＴ）、有機集積回路（Ｏ-ＩＣ）、有機光増幅素子および有機レーザーダイオード（Ｏ-ｌａｓｅｒ）が、開発の進んだ段階であり、将来における主な重要性を実現するかもしれない。
【０００３】
多くのこれら電子素子は、夫々の用途を問わず、以下の一般的構造を有し、夫々の用途に適合することができる。
【０００４】
（１）基板、
（２）電極、多くは、金属もしくは無機であるが、有機もしくはポリマー伝導性材料から製造されもする、
（３）電荷注入層もしくは中間層、たとえば、電極の不均性の補償用であり（「平坦化層」）、多くは、伝導性のドープされたポリマーから製造される、
（４）有機半導体、
（５）随意に、さらなる電荷輸送層もしくは電荷注入層もしくは電荷障壁層、
（６）対電極、（２）で言及された材料
（７）被包
上記配置は、種々の層が結合され得る有機電子素子の一般的構造をあらわし、その結果、最も単純な場合には、配置は、その間に有機層が位置する二個の電極となる。有機層は、この場合、発光を含むすべての機能を発揮する。この型のシステムは、たとえば、ポリ（p-フェニレン）系について、WO 90/13148 A1に記載されている。
【０００５】
しかしながら、この型の「三層構造」で生じる問題は、多層構造、たとえば、ＳＭＯＬＥＤ（「小分子ＯＬＥＤ」）の場合に単純な方法で達成されるように、電荷分離制御不足と異なる層中の個々の構成成分の特性の最適化方法の不足である。
【０００６】
小分子ＯＬＥＤは、多くは、一以上の有機正孔注入層、正孔輸送層、発光層、電子輸送層および/または電子注入層およびアノードとカソードを含み、全システムは、通常ガラス基板上に位置する。この型の多層構造の優位性は、電荷注入、電荷輸送および発光という種々の機能を種々の層に分けることができ、夫々の層の特性は、それゆえ別々に変更することができることに存する。この変更は、電子素子の性能をかなり改善することを可能とする。
【０００７】
公知の電子素子は、使用可能な特性プロフィルを有する。しかしながら、これらの素子の特性を改善する継続した必要性が存在する。これらの特性は、特に、電子素子の寿命を含む。さらなる問題は、特に、電子素子が特定の目的で達成するエネルギー効率である。低分子量化合物とポリマーの双方を基礎としてよい有機発光ダイオードの場合には、光効率は、特に、高くあるべきであり、ある光電流を達成するためには、できるだけ少ない電力が消費されなければならない。さらに、予め指定された輝度を達成するためには、可能な最低の電位を不可欠とせねばならない。
【０００８】
さらなる目的は、できるだけ高価でなく優秀な特性を有し、一定の品質を有する電子素子の提供とみなすことができる。
【０００９】
さらに、電子素子は、多くの目的に使用され、適合されることができなければならない。特に、電子素子の性能は、広範な温度範囲で維持されねばならない。
【００１０】
驚くべきことに、これらと明白には言及されないが、ここの序章での検討から簡単に導き出せ、推論できるさらなる目的が、本願請求項１の全特徴を有するポリマーにより達成されることが見出された。本発明のポリマーの有利な変更は、本願請求項１に従属する請求項で保護される。
【００１１】
したがって、本発明は、少なくとも一つの一般式（Ｉ）のカルバゾール構造単位と少なくとも一つの一般式（ＩＩ）および/または（ＩＩＩ）のアリールアミン構造単位を含むポリマーに関する。
【化１】
0005882323.tif 000002
【００１２】
Ａｒ１、Ａｒ２、Ａｒ３は、夫々、互いに独立して、１以上の任意の所望の型の基Ｒにより置換されてよいアリールもしくはヘテロアリール基であり；
ｍ、ｏは、互いに独立して、０または１であり；
ｎは、１、２または３であり；
破線は、ポリマー中での連結であり；
【化２】
0005882323.tif 000003
【００１３】
式中、
Ａｒ４、Ａｒ５、Ａｒ７、Ａｒ８は、夫々、互いに独立して、１以上の任意の所望の型の基Ｒにより置換されてよいアリールもしくはヘテロアリール基であり；
Ａｒ６は、１以上の任意の所望の型の基Ｒにより置換されてよいアリールもしくはヘテロアリール基であるか、または、式Ａｒ９-Ｙ-Ａｒ９の基であり、ここで、Ａｒ９は、各場合に、互いに独立して、１以上の任意の所望の型の基Ｒにより置換されてよいか、たがいに結合してよいアリールもしくはヘテロアリール基であり、Ｙはスペーサー基もしくは直接結合であり；
ｐは、１、２または３であり；
ｑは、０または１であり；
破線は、ポリマー中での連結である。
【００１４】
一般式（Ｉ）のカルバゾール構造単位において、Ａｒ１、Ａｒ２およびＡｒ３は、夫々、互いに独立して、１以上の任意の所望の型の基Ｒにより置換されてよい５〜６０個の、好ましくは、５〜４０個の、特に、好ましくは、５〜２０個の環原子を有するアリールもしくはヘテロアリール基である。
【００１５】
一般式（ＩＩ）および/または（ＩＩＩ）のアリールアミン構造単位は、夫々、互いに独立して、１以上の任意の所望の型の基Ｒにより置換されてよい５〜６０個の環原子を有するアリールもしくはヘテロアリール基であるＡｒ４、Ａｒ５、Ａｒ７およびＡｒ８を含む。一般式（ＩＩ）および/または（ＩＩＩ）において、基Ａｒ６は、１以上の任意の所望の型の基Ｒにより置換されてよいアリールもしくはヘテロアリール基であるか、または、式Ａｒ９-Ｙ-Ａｒ９の基であり、ここで、Ａｒ９は、各場合に、互いに独立して、１以上の任意の所望の型の基Ｒにより置換されてよいか、たがいに結合してよいアリールもしくはヘテロアリール基であり、Ｙはスペーサー基もしくは直接結合である。アリールもしくはヘテロアリール基Ａｒ６および/またはＡｒ９は、５〜６０個の環原子を含む。
【００１６】
本発明の意味でのアリール基は、６〜６０個、好ましくは、６〜４０個、特に、好ましくは、６〜２０個のＣ原子を含み、本発明の意味でのヘテロアリール基は、２〜５９個、好ましくは、２〜３９個、特に、好ましくは、２〜１９個のＣ原子と少なくとも一つのヘテロ原子を含むが、ただし、Ｃ原子とヘテロ原子の合計は少なくとも五個である。ヘテロ原子は、好ましくは、Ｓｉ、Ｎ、Ｐ、Ｏ、Ｓおよび/またはＳｅから選ばれ、Ｎ、Ｏおよび/またはＳが、特に、好ましい。ここで、アリールもしくはヘテロアリール基は、単純な芳香族環、すなわち、ベンゼンまたは単純な複素環式芳香族環、たとえば、ピリジン、ピリミジン、チオフェン等または縮合アリールもしくはヘテロアリール基、たとえば、ナフタレン、アントラセン、フェナントレン、キノリン、イソキノリン、ベンゾチオフェン、ベンゾフランおよびインドール等を意味するものと解される。
【００１７】
本発明の目的のために、一般式（Ｉ）、（ＩＩ）および/または（ＩＩＩ）の構造単位中の基Ａｒ１、Ａｒ２、Ａｒ３、Ａｒ４、Ａｒ５、Ａｒ６、Ａｒ７、Ａｒ８およびＡｒ９は、特に、好ましくは、それぞれ、互いに独立して、ベンゼン、フルオレン、スピロビフルオレン、シス-およびトランス-インデノフルオレン、ナフタレン、ピリジン、アントラセン、フェナントレン、ピリミジン、ピラジン、ピリダジン、キノリン、イソキノリン、フラン、チオフェン、ピロール、ベンゾフラン、ベンゾチオフェンおよびインドールに由来し、ここで、ベンゼン、フルオレン、スピロビフルオレン、シス-およびトランス-インデノフルオレン、ナフタレン、ピリジン、アントラセン、フェナントレン、キノリンおよびイソキノリンが、非常に、特に、好ましい。
【００１８】
一般式（Ｉ）、（ＩＩ）および/または（ＩＩＩ）の構造単位中において、Ｒは、出現毎に互いに独立して、Ｆ、Ｃｌ、Ｂｒ、Ｉ、Ｎ（Ａｒ）２、Ｎ（Ｒ’） ２、ＣＮ、ＮＯ２、Ｓｉ（Ｒ’）３、Ｂ（ＯＲ’）２、Ｃ（=Ｏ）Ａｒ、Ｃ（=Ｏ）Ｒ’、Ｐ（=Ｏ）（Ａｒ）２、Ｐ（=Ｏ）（Ｒ’）２、Ｓ（=Ｏ）Ａｒ、Ｓ（=Ｏ）Ｒ’、Ｓ（=Ｏ）２Ａｒ、Ｓ（=Ｏ）２Ｒ’、-ＣＲ’=ＣＲ’（Ａｒ）、ＯＳＯ２Ｒ’、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基（夫々は、１以上の基Ｒ’により置換されてよく、１以上の隣接しないＣＨ２基は、Ｒ’Ｃ=ＣＲ’、Ｃ≡Ｃ、Ｓｉ（Ｒ’）２、Ｇｅ（Ｒ’）２、Ｓｎ（Ｒ’）２、Ｃ=Ｏ、Ｃ=Ｓ、Ｃ=Ｓｅ、Ｃ=ＮＲ’、Ｐ（=Ｏ）（Ｒ’）、ＳＯ、ＳＯ２、ＮＲ’、Ｏ、ＳもしくはＣＯＮＲ’で置き代えられてよく、ここで、１以上のＨ原子は、Ｆ、Ｃｌ、Ｂｒ、Ｉ、ＣＮもしくはＮＯ２で置き代えられてよい。）または架橋可能基または各場合に１以上の基Ｒ’により置換されてよい５〜６０個の環原子を有する芳香族もしくは複素環式芳香族環構造または１以上の基Ｒ’により置換されてよい５〜６０個の環原子を有するアリールオキシあるいはヘテロアリールオキシ基もしくはこれらの構造の組み合わせより成る群から選ばれ、ここで、二以上の基Ｒは、互いにモノあるいはポリ環状の脂肪族もしくは芳香族環構造を形成してよく、ここで、Ｒ’は、各場合に、互いに独立して、Ｈまたは１〜２０個のＣ原子を有する脂肪族もしくは芳香族炭化水素基であり、Ａｒは、２〜３０個のＣ原子を有するアリールもしくはヘテロアリール基である。
【００１９】
一般式（Ｉ）、（ＩＩ）および/または（ＩＩＩ）の構造単位は、上記言及したとおり、一以上の架橋可能基を含む。「架橋可能基」は、不可逆的に反応することができる官能基を意味する。不溶性である架橋可能材料が、そこに形成される。架橋は、通常、熱により、ＵＶ、マイクロ波、Ｘ線もしくは電子照射により支援することができる。ここで、本発明のポリマーの安定性に基づいて、架橋の間には、少しの副生物生成しか生じない。さらに、本発明のポリマー中の架橋可能基は、非常にたやすく架橋し、より少ない量のエネルギーが架橋のために必要である（たとえば、熱架橋の場合に、＜２００℃）。
【００２０】
架橋可能基の例は、二重結合、三重結合、二重あるいは三重結合をその場で形成することのできる前駆体、またはヘテロ環付加重合可能基を含む単位である。架橋可能基は、特に、ビニル、アルケニル、好ましくは、エテニルおよびプロペニル、Ｃ４−２０-シクロアルケニル、アジド、オキシラン、オキセタン、ジ（ヒドロカルビル）アミノ、シアネートエステル、ヒドロキシル、グリシジルエーテル、Ｃ１−１０-アルキルアクリレート、Ｃ１−１０-アルキルメタクリレート、アルケニルオキシ、好ましくは、エテニルオキシ、パーフルオロアルケニルオキシ、好ましくは、パーフルオロエテニルオキシ、アルキニル、好ましくは、エチニル、マレイミド、トリ（Ｃ１−４）-アルキルシロキシおよびトリ（Ｃ１−４）-アルキルシリルである。特に、好ましいものは、ビニルとアルケニルである。
【００２１】
アリールもしくはヘテロアリール基Ａｒ４、Ａｒ５、Ａｒ６、Ａｒ７およびＡｒ８は、互いに結合を介して連結せず、式（ＩＩ）または（ＩＩＩ）の単位は、一般式（Ｉ）の意味でのカルバゾール単位ではない。したがって、式（ＩＩ）の単位は、トリアリールアミン構造単位であって、ここで、式（ＩＩＩ）の構造単位は、通常、さらなる構造単位と組み合わせてトリアリールアミン単位を形成する。
【００２２】
本発明の意味での芳香族環構造は、６〜６０個、好ましくは、６〜４０個、特に、好ましくは、６〜２０個のＣ原子を環構造中に含む。本発明の意味での複素環式芳香族環構造は、２〜５９個、好ましくは、２〜３９個、特に、好ましくは、２〜１９個のＣ原子と少なくとも一つのヘテロ原子を環構造中に含むが、ただし、Ｃ原子とヘテロ原子の合計は少なくとも五個である。ヘテロ原子は、好ましくは、Ｓｉ、Ｎ、Ｐ、Ｏ、Ｓおよび/またはＳｅから選ばれる。本発明の意味での芳香族もしくは複素環式芳香族環構造は、さらに、必ずしもアリールもしくヘテロアリール基のみを含む構造ではなく、その代わりに、複数のアリールもしくヘテロアリール基は、例えば、ｓｐ３混成のＣ原子、Ｎ、Ｏ原子のような短い非芳香族単位（Ｈ以外の原子は、１０％より少ない。）により中断されていてもよい構造を意味するものと解される。したがって、例えば、9,9’-スピロビフルオレン、9,9-ジアリールフルオレン、トリアリールアミン、ジアリールエーテル、スチルベン等のような構造も、本発明の意味での芳香族環構造を意味するものと解されることを意図されてもいるが、二個以上のアリール基が、たとえば、直鎖あるいは分岐鎖アルキル基もしくはシリル基による中断される系も同様である。Ｐ（=Ｏ）もしくはＣ（=Ｏ）基は、通常は共役中断ではない。
【００２３】
５〜６０個の環原子を有する芳香族もしくは複素環式芳香族環構造は、各場合に、任意の所望の基Ｒにより置換されていてもよく、任意の所望の位置を介して、芳香族もしくは複素環式芳香族系に連結していてもよいが、特に、ベンゼン、ナフタレン、アントラセン、フェナントレン、ピレン、クリセン、ペリレン、フルオランセン、ナフタセン、ペンタセン、ベンゾピレン、ビフェニル、ビフェニレン、テルフェニル、テルフェニレン、フルオレン、スピロビフルオレン、ジヒドロフェナントレン、ジヒドロピレン、テトラヒドロピレン、シス-もしくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントリイミダゾール、ピリジンイミダゾール、ピラジンイミダゾール、キノキサリンイミダゾール、オキサゾール、ベンゾオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10テトラアザピレン、ピラジン、フェナジン、フルオルビン、ナフチリジン、アザカルバゾール、ベンゾカルボリン、フェナントリリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジン、ベンゾチアジアゾール、ベンズアントレン、ベンズアントラセン、ルビセンおよびトリフェニレンから誘導される基を意味するものと解される。本発明の目的のために、特に、好ましいものは、フルオレン、スピロビフルオレン、インデノフルオレン、アントラセン、フェナントレン、ジヒドロフェナントレンおよびカルバゾールである。
【００２４】
本発明の目的のためには、１〜４０個のＣ原子を有するアルキル基は、ここで、加えて、個々のＨ原子もしくはＣＨ２基は、上記した基または基Ｒにより置換されていてよく、好ましくは、基メチル、エチル、ｎ-プロピル、ｉ-プロピル、シクロプロピル、ｎ-ブチル、ｉ-ブチル、ｓ-ブチル、ｔ-ブチル、シクロブチル、２-メチルブチル、ｎ-ペンチル、ｓ-ペンチル、シクロペンチル、ｎ-ヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルおよびオクチニルを意味するものと解される。１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシおよび２-メチルブトキシを意味するものと解される。
【００２５】
式Ａｒ９-Ｙ-Ａｒ９において、Ｙはスペーサー基であり、スペーサーとも呼ばれる。使用されるスペーサーＹは、この目的のために当業者に知られる全ての基であることができる。二個の基Ａｒ９は、互いに直接結合してもよく、この場合には、Ｙは結合であり、スペーサー基とは異なってよい。
【００２６】
当業者にとって驚くべき優位性は、特に、アリールもしくはヘテロアリール基Ａｒ９またはポリマーの共役中断をもたらすスペーサー基Ｙにより達成することができる。
【００２７】
特別な態様によれば、式Ａｒ９-Ｙ-Ａｒ９中のＹは、好ましくは、１〜２０個のＣ原子、特に好ましくは、１〜１２個のＣ原子を有する直鎖あるいは分岐アルキレン基であって、１以上の隣接しないＣＨ２基は、-Ｏ-、-Ｓ-、-ＮＨ-、-Ｎ（ＣＨ３）-、-Ｎ-ＣＯ-、-Ｎ-ＣＯ-Ｏ-、-Ｎ-ＣＯ-Ｎ-、-ＣＯ-、-Ｏ-ＣＯ-、-Ｓ-ＣＯ-、-Ｏ-ＣＯＯ-、-ＣＯ-Ｓ-、-ＣＯＯ-、-ＣＨ（ハロゲン）-、-ＣＨ（ＣＮ）-、-ＣＨ=ＣＨもしくはＣ≡Ｃまたは環状アルキル基、好ましくは、シクロヘキサンもしくは1,4-あるいは1,3-連結を持つシクロヘキサン誘導体である。さらなる可能なスペーサー基Ｙは、たとえば、-（ＣＨ２）ｏ-、-（ＣＨ２ＣＨ２Ｏ）ｐ-ＣＨ２ＣＨ２-、-ＣＨ２ＣＨ２-Ｓ-ＣＨ２ＣＨ２-または-ＣＨ２ＣＨ２-ＮＨ-ＣＨ２ＣＨ２-（ここで、ｏ＝１〜１２、好ましくは、２〜１２で、ｐ＝１〜３）であるが、-Ｏ-でもある。
【００２８】
特に、好ましいスペーサー基Ｙは、メチレン、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。
【００２９】
Ｙは、特に、好ましくは、２〜８個のＣ原子を有するアルキレンもしくはアルキレンオキシ基である。ここで、直鎖基が、特に、好ましい。
【００３０】
さらなる態様によれば、式Ａｒ９-Ｙ-Ａｒ９中のスペーサー基Ｙは、芳香族もしくは複素環式芳香族環構造を含んでもよい。ここで、特に、好ましいものは、式（Ｙａ）のスペーサー基である。
【化３】
0005882323.tif 000004
【００３１】
式中、
Ｒ１は、各場合に、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１は、互いにおよび/またはＲ１が結合する環と共にモノあるいはポリ環状の脂肪族もしくは芳香族環構造を形成してよく、
ｒは、０、１、２、３または４であり、
破線は、アリールもしくはヘテロアリール基Ａｒ９への連結である。
【００３２】
式Ａｒ９-Ｙ-Ａｒ９の単位は、好ましくは、少なくとも一つの式（Ｙｂ）のスペーサー基を含む。
【化４】
0005882323.tif 000005
【００３３】
式中、
Ｒ１は、各場合に、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または、１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１は、互いにおよび/またはＲ１が結合する環と共にモノあるいはポリ環状の脂肪族もしくは芳香族環構造を形成してよく、
ｒ、ｓは、０、１、２、３または４であり、
破線の結合は、アリールもしくはヘテロアリール基Ａｒ９への連結である。
【００３４】
式Ａｒ９-Ｙ-Ａｒ９の単位は、特に、好ましくは、少なくとも一つの式（Ｙｂ１）のスペーサー基を含む。
【化５】
0005882323.tif 000006
【００３５】
式中、
Ｒ２は、各場合に、独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ２は、互いにおよび/またはＲ２が結合する環と共にモノあるいはポリ環状の脂肪族もしくは芳香族環構造を形成してよく、
ｔ、ｕは、互いに独立して、０、１、２、３または４であり、
破線は、アリールもしくはヘテロアリール基Ａｒ９への連結である。
【００３６】
特に、驚くべき優位性は、特に、少なくとも一つの式（Ｙｂ２）のスペーサー基Ｙを含む式Ａｒ９-Ｙ-Ａｒ９の単位により示される。
【化６】
0005882323.tif 000007
【００３７】
式中、
Ｒ３、Ｒ４は、夫々、互いに独立して、水素原子、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ３、Ｒ４は、互いにおよび/または他の環と共にモノあるいはポリ環状の脂肪族もしくは芳香族環構造を形成してよく、
破線は、アリールもしくはヘテロアリール基Ａｒ９への連結である。
【００３８】
本発明の好ましい態様によれば、本発明のポリマーは、少なくとも一つの一般式（Ｉａ）のカルバゾール構造単位を含む。
【化７】
0005882323.tif 000008
【００３９】
式中、
Ａｒ１、Ａｒ２、Ａｒ３は、夫々、互いに独立して、１以上の任意の所望の型の基Ｒにより置換されてよいアリールもしくはヘテロアリール基であり；
ｍ、ｏは、互いに独立して、０または１であり；
破線は、ポリマー中での連結である。
【００４０】
式（Ｉａ）中の基Ａｒ１、Ａｒ２、Ａｒ３と添え字ｍとｏは、式（Ｉ）に対して上記に示される意味を有する。
【００４１】
特に、好ましいポリマーは、少なくとも一つの一般式（Ｉｂ）のカルバゾール構造単位を含む。
【化８】
0005882323.tif 000009
【００４２】
式中、
Ａｒ２は、各場合に、互いに独立して、１以上の任意の所望の型の基Ｒにより置換されてよいアリールもしくはヘテロアリール基であり；
破線は、ポリマー中での連結である。
【００４３】
式（Ｉｂ）中の基Ａｒ２は、式（Ｉ）に対して上記に示される意味を有する。
【００４４】
本発明のポリマー中の一般式（Ｉ）、（Ｉａ）および（Ｉｂ）のカルバゾール構造単位の割合は、本発明の好ましい態様によれば、少なくとも５モル％、特に、好ましくは、少なくとも１０モル％、非常に、特に、好ましくは、少なくとも２０モル％、特に、少なくとも４０モル％である。
【００４５】
驚くべき優位性を、好ましくは、少なくとも一つの一般式（ＩＩａ）および/または（ＩＩＩａ）のアリールアミン構造単位を含む本発明のポリマーにより達成することができる。
【化９】
0005882323.tif 000010
【００４６】
式中、
Ａｒ４、Ａｒ５、Ａｒ７、Ａｒ８は、夫々、互いに独立して、１以上の任意の所望の型の基Ｒにより置換されてよいアリールもしくはヘテロアリール基であり；
ｑは、０または１、好ましくは、１であり；
Ｙは、スペーサー基または直接結合であり；
破線は、ポリマー中での連結である。
【００４７】
式（ＩＩａ）および/または（ＩＩＩａ）において、基Ａｒ４、Ａｒ５、Ａｒ７、Ａｒ８と添え字ｑとスペーサー基Ｙは、式（ＩＩ）および/または（ＩＩＩ）に対して上記に示される意味を有する。スペーサー基Ｙは、好ましくは、上記に詳細に説明されるように、ポリマーのアリール基の共役中断をもたらすことができる。
【００４８】
さらに、好ましいものは、少なくとも一つの一般式（ＩＩＩｂ）のアリールアミン構造単位を含む。
【化１０】
0005882323.tif 000011
【００４９】
式中、Ｙはスペーサー基もしくは直接結合であり；
Ｒ５は、夫々、互いに独立して、水素原子、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基もしくはこれらの構造の組み合わせであり、ここで、一以上の基Ｒ５は、互いにおよび/またはＲ５が結合する環と共にモノあるいはポリ環状の脂肪族もしくは芳香族環構造を形成してよく、
破線はポリマー中での連結である。
【００５０】
一般式（ＩＩ）、（ＩＩａ）、（ＩＩＩ）、（ＩＩＩａ）および（ＩＩＩｂ）のアリールアミン構造単位の割合は、本発明の好ましい態様によれば、少なくとも５モル％、特に、好ましくは、少なくとも１０モル％、非常に、特に、好ましくは、少なくとも２０モル％、特に、少なくとも４０モル％である。
【００５１】
一般式（ＩＩ）、（ＩＩａ）、（ＩＩＩ）、（ＩＩＩａ）および（ＩＩＩｂ）のアリールアミン構造単位に対する一般式（Ｉ）、（Ｉａ）および（Ｉｂ）のカルバゾール構造単位のモル比は、好ましくは、１０：１〜１：１０の範囲、特に、好ましくは、５：１〜１：５の範囲、非常に、特に、好ましくは、２：１〜１：２の範囲である。
【００５２】
一以上の一般式（Ｉ）、（ＩＩ）および/または（ＩＩＩ）の構造単位に加えて、本発明のポリマーは、さらなる構造単位を含んでもよい。
【００５３】
当業者に対しての驚くべき優位性が、特に、連結構造単位を含むポリマーにより達成することができる。特に、好ましい連結構造単位は、ポリマーの共役中断をもたらすことができる。
【００５４】
好ましい連結構造単位は、式（ＩＶ）である。
【化１１】
0005882323.tif 000012
【００５５】
式中、Ｘはスペーサー基であり；
破線はポリマー中での連結である。
【００５６】
好ましいスペーサー基Ｘは、１〜２０個のＣ原子、特に好ましくは、１〜１２個のＣ原子を有する直鎖あるいは分岐アルキレン基であって、１以上の隣接しないＣＨ２基は、-Ｏ-、-Ｓ-、-ＮＨ-、-Ｎ（ＣＨ３）-、-Ｎ-ＣＯ-、-Ｎ-ＣＯ-Ｏ-、-Ｎ-ＣＯ-Ｎ-、-ＣＯ-、-Ｏ-ＣＯ-、-Ｓ-ＣＯ-、-Ｏ-ＣＯＯ-、-ＣＯ-Ｓ-、-ＣＯＯ-、-ＣＨ（ハロゲン）-、-ＣＨ（ＣＮ）-、-ＣＨ=ＣＨ-または-Ｃ≡Ｃ-または環状アルキル基、好ましくは、シクロヘキサンもしくは1,4-あるいは1,3-連結を持つシクロヘキサン誘導体である。さらなる可能なスペーサー基Ｘは、たとえば、-（ＣＨ２）ｏ-、-（ＣＨ２ＣＨ２Ｏ）ｐ-ＣＨ２ＣＨ２-、-ＣＨ２ＣＨ２-Ｓ-ＣＨ２ＣＨ２-または-ＣＨ２ＣＨ２-ＮＨ-ＣＨ２ＣＨ２-（ｏ＝１〜１２、好ましくは、２〜１２で、ｐ＝１〜３）であるが、-Ｏ-でもある。
【００５７】
特に、好ましいスペーサー基Ｘは、メチレン、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。
【００５８】
特に、Ｘは、２〜８個のＣ原子を有するアルキレンもしくはアルキレンオキシ基である。ここで、直鎖基が、特に、好ましい。
【００５９】
さらなる態様によれば、連結構造単位は、芳香族もしくは複素環式芳香族環構造を含んでよい。ここで、好ましいものは、式（Ｖａ）の連結構造単位である。
【化１２】
0005882323.tif 000013
【００６０】
式中、
Ｒ１は、各場合に、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１は、互いにおよび/またはＲ１が結合する環と共にモノあるいはポリ環状の脂肪族もしくは芳香族環構造を形成してよく、
ｒは、０、１、２、３または４であり、
破線は、ポリマー中での連結である。
【００６１】
さらに、使用は、好ましくは、式（Ｖｂ）の連結構造単位でなされる。
【化１３】
0005882323.tif 000014
【００６２】
式中、
Ｒ１、Ｒ２は、夫々、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ１および/またはＲ２は、互いにおよび/またはＲ１が結合する環と共にモノあるいはポリ環状の脂肪族もしくは芳香族環構造を形成してよく、
ｒ、ｓは、互いに独立して、０、１、２、３または４であり、
破線は、ポリマー中の連結である。
【００６３】
特に、好ましいポリマーは、少なくとも一つの式（Ｖｂ１）の連結構造単位である。
【化１４】
0005882323.tif 000015
【００６４】
式中、
Ｒ３は、各場合に、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ３は、互いにおよび/またはＲ３が結合する環と共にモノあるいはポリ環状の脂肪族もしくは芳香族環構造を形成してよく、
ｔ、ｕは、互いに独立して、０、１、２、３または４であり、
破線は、ポリマー中の連結である。
【００６５】
特に、驚くべき優位性は、特に、少なくとも一つの式（Ｖｂ２）の連結構造単位を含むポリマーにより示される。
【化１５】
0005882323.tif 000016
【００６６】
式中、
Ｒ４、Ｒ５は、夫々、互いに独立して、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有するアリールオキシもしくはヘテロアリールオキシ基またはこれらの構造の組み合わせであり、ここで、一以上の基Ｒ４、Ｒ５は、互いにおよび/または別の環と共にモノあるいはポリ環状の脂肪族もしくは芳香族環構造を形成してよく、
破線は、ポリマー中の連結である。
【００６７】
本発明のポリマー中の、連結構造単位、特に、一般式（ＩＶ）、（Ｖａ）、（Ｖｂ）、（Ｖｂ１）および（Ｖｂ２）のものの割合は、本発明の好ましい態様によれば、０〜９０モル％の範囲、特に、好ましくは、１〜５０モル％の範囲、非常に、特に、好ましくは、５〜３０モル％の範囲である。
【００６８】
連結構造単位が、ポリマー中に存在するならば、連結構造単位、特に、上記式（ＩＶ）、（Ｖａ）、（Ｖｂ）、（Ｖｂ１）および（Ｖｂ２）のものに対する一般式（Ｉ）、（Ｉａ）および（Ｉｂ）のカルバゾール構造単位のモル比は、好ましくは、１００：１〜１：１０の範囲、特に、好ましくは、５０：１〜１：５の範囲、非常に、特に、好ましくは、２０：１〜１：２の範囲である。
【００６９】
連結構造単位が、ポリマー中に存在するならば、連結構造単位、特に、上記式（ＩＶ）、（Ｖａ）、（Ｖｂ）、（Ｖｂ１）および（Ｖｂ２）のものに対する一般式（ＩＩ）、（ＩＩａ）、（ＩＩＩ）、（ＩＩＩａ）および（ＩＩＩｂ）のアリールアミン構造単位の割合は、好ましくは、１００：１〜１：１０の範囲、特に、好ましくは、５０：１〜１：５の範囲、非常に、特に、好ましくは、２０：１〜１：２の範囲である。
【００７０】
本発明の意味でのポリマーは、オリゴマーとデンドリマーをも意味するものと解されることを意図している。
【００７１】
本発明の意味でのオリゴマーは、３〜９個の反復単位を有する化合物に適用される。本発明の意味でのポリマーは、１０個以上の反復単位を有する化合物を意味するものと解される。ここで、ポリマーの分岐因子は０（直鎖、分岐点なし）と１（完全に分岐したデンドリマー）の間である。
【００７２】
ポリマー、オリゴマーもしくはデンドリマーは、共役していても、部分共役していても、非共役でもよい。ポリマーまたはオリゴマーは直鎖、分岐鎖あるいは樹状であってよい。直鎖で結合する構造において、一般式（Ｉ）、（ＩＩ）および/または（ＩＩＩ）の単位は、互いに直接結合してもよいか、二価基を介して、たとえば、置換あるいは非置換アルキレン基を介して、ヘテロ原子を介して、または二価の芳香族もしくは複素環式芳香族環基を介して、互いに結合することができるかの両者である。分岐構造においては、たとえば、３個以上の一般式（Ｉ）、（ＩＩ）および/または（ＩＩＩ）の構造単位は、三価あるいは多価基を介して、たとえば、三価あるいは多価の芳香族もしくは複素環式芳香族環基を介して、結合することができ、分岐ポリマーまたはオリゴマーを形成する。
【００７３】
本発明のポリマーは、好ましくは、１００００〜２００００００ｇ/モルの範囲、特に、好ましくは、２０００００〜１００００００ｇ/モルの範囲、非常に、特に、好ましくは、５０００００〜５００００００ｇ/モルの範囲の重量平均分子量Ｍｗを有する。重量平均分子量Ｍｗは、通常の方法、特に、ゲル透過クロマトグラフィー（ＧＰＣ）により測定される。
【００７４】
本発明のポリマーは、公知の方法を使用して調製され、官能化された化合物が共重合される。これらの官能化された化合物は、上記記載された上記式の構造単位と臭素、ヨウ素、ボロン酸またはボロン酸エステル等の少なくとも二個の脱離基を含む。
【００７５】
適切な重合反応は、当業者に知られ、文献に記載されている。特に、適切で、好ましい重合およびカップリング反応は、Ｃ-Ｃ連結を生じるものすべてであり、スズキ、ヤマモト、スチル、ヘック、ネギシ、ソノガシラ、ヒヤマによるものである。
【００７６】
驚くべき優位性は、ブーフバルト反応により得られるポリマーによって達成することができる。ここで、芳香族ジアミンがハロゲン化アリールと反応する。ブーフバルト反応を使用して反応することができる好ましい官能化モノマーは、特に、式（Ｉ）、（Ｉａ）または（Ｉｂ）のカルバゾール構造単位を含むハロゲン化物と、式（ＩＩＩ）、（ＩＩＩａ）または（ＩＩＩｂ）の構造単位を含む二個の二級窒素原子を有するジアミンである。
【００７７】
したがって、本発明のポリマーの調製のためのカルバゾールモノマーは、式（ＭＩ）、（ＭＩａ）または（ＭＩｂ）である。
【化１６】
0005882323.tif 000017
【００７８】
式中、
Ａｒ１、Ａｒ２、Ａｒ３は、夫々、互いに独立して、１以上の任意の所望の型の基Ｒにより置換されてよいアリールもしくはヘテロアリール基であり；
ｍ、ｏは、互いに独立して、０または１であり；
ｎは、１、２または３であり；
Ｚは、各場合に独立して、脱離基である。
【００７９】
本発明のポリマーの調製のためのアリールアミンモノマーは、式（ＭＩＩ）、（ＭＩＩａ）である。
【化１７】
0005882323.tif 000018
【００８０】
式中、
Ａｒ４、Ａｒ５、Ａｒ７、Ａｒ８は、夫々、互いに独立して、１以上の任意の所望の型の基Ｒにより置換されてよいアリールもしくはヘテロアリール基であり；
Ａｒ６は、１以上の任意の所望の型の基Ｒにより置換されてよいアリールもしくはヘテロアリール基であるか、または、式Ａｒ９-Ｙ-Ａｒ９の基であり、ここで、Ａｒ９は、各場合に、互いに独立して、１以上の任意の所望の型の基Ｒにより置換されてよいか、たがいに結合してよいアリールもしくはヘテロアリール基であり、
Ｙはスペーサー基もしくは直接結合であり；
ｐは、１、２または３であり；
ｑは、０または１であり；
Ｚは、各場合に独立して、脱離基である。
【００８１】
式（ＭＩＩ）および（ＭＩＩａ）のアリールアミンモノマーは、上記記載のとおりのカルバゾールモノマーと、特に、上記記載のスズキ反応により、重合することができる。
【００８２】
特に、好ましいものは、さらに、式（ＭＩＩＩ）、（ＭＩＩＩａ）および（ＭＩＩＩｂ）のアリールアミンモノマーの使用である。
【化１８】
0005882323.tif 000019
【００８３】
式中、
Ａｒ５、Ａｒ７は、夫々、互いに独立して、１以上の任意の所望の型の基Ｒにより置換されてよいアリールもしくはヘテロアリール基であり；
Ａｒ６は、１以上の任意の所望の型の基Ｒにより置換されてよいアリールもしくはヘテロアリール基であるか、または、式Ａｒ９-Ｙ-Ａｒ９の基であり、ここで、Ａｒ９は、各場合に、互いに独立して、１以上の任意の所望の型の基Ｒにより置換されてよいか、たがいに結合してよいアリールもしくはヘテロアリール基であり、Ｙはスペーサー基もしくは直接結合であり
Ｒ５は、各場合に、互いに独立して、水素原子、１〜４０個のＣ原子を有する直鎖アルキル、アルコキシもしくはチオアルコキシ基または３〜４０個のＣ原子を有する分岐あるいは環状アルキル、アルコキシもしくはチオアルコキシ基であるか、または１〜４０個のＣ原子を有するシリル基もしくは置換ケト基または２〜４０個のＣ原子を有するアルコキシカルボニル基、７〜４０個のＣ原子を有するアリールオキシカルボニル基、シアノ基（-ＣＮ）、カルバモイル基（-Ｃ（=Ｏ）ＮＨ２）、ハロホルミル基（-Ｃ（=Ｏ）-Ｘ）（ここで、Ｘはハロゲン原子である。）、ホルミル基（-Ｃ（=Ｏ）-Ｈ）、イソシアノ基、イソシアネート基、チオシアネート基あるいはイソチオシアネート基、アミノ基、水酸基、ニトロ基、ＣＦ３基、Ｃｌ、Ｂｒ、Ｆ、架橋可能基または５〜６０個の環原子を有する置換・非置換芳香族もしくは複素環式芳香族環構造または５〜６０個の環原子を有する置換・非置換アリールオキシもしくはヘテロアリールオキシ基もしくはこれらの構造の組み合わせであり、ここで、一以上の基Ｒ５は、互いにおよび/または別の環と共にモノあるいはポリ環状の脂肪族もしくは芳香族環構造を形成してよく、
ｐは、１、２または３である。
【００８４】
式（ＭＩＩＩ）、（ＭＩＩＩａ）および（ＭＩＩＩｂ）のアリールアミンモノマーは、カルバゾールモノマーと、特に、上記記載のブーフバルト反応により、重合することができる。
【００８５】
連結構造単位、特に、式（ＩＶ）、（Ｖａ）および（Ｖｂ）の挿入のために使用することができる、特に、好ましいコモノマーは、特に、前記構造単位を含む、臭素、ヨウ素、ボロン酸またはボロン酸エステル等の二個の脱離基を有する化合物を含む。
【００８６】
さらに、本発明によるポリマーは官能性コモノマーに由来するさらなる反復単位を含んでもよい。
【００８７】
さらに、本発明によるポリマーの調製のための組成物は、さらなる反応性化合物、特に、分子量の制御が可能である一官能性化合物を含んでよい。これらの化合物は、上記モノマーと対応するが、二個以上の脱離基ではなく、ただ一つの脱離基、好ましくは、臭素、ヨウ素、ボロン酸またはボロン酸エステル基を有する。ブーフバルト反応の場合には、一官能性アミンが使用されてもよい。
【００８８】
これらの方法により重合を実行することができる方法とポリマーを反応媒体から分離し精製することができる方法は、当業者に知られており、文献、たとえば、WO 03/048225およびWO 04/037887に詳細に記載されている。
【００８９】
本発明の構造単位を含むポリマー、オリゴマーまたはデンドリマーは、たとえば、ＯＬＥＤもしくはＰＬＥＤの製造のために、特に、発光層中で、特に、ホスト材料として、正孔注入層および/または正孔輸送層中に使用される。
【００９０】
ポリマー層は、たとえば、溶液からのコーティング、好ましくは、スピンコーティングにより製造することができる。
【００９１】
本発明は、また、有機電子素子における本発明のポリマー、オリゴマーまたはデンドリマーの使用に関する。
【００９２】
有機電子素子は、好ましくは、有機エレクトロルミネッセンス素子（ＯＬＥＤ）、ポリマーエレクトロルミネッセンス素子（ＰＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容器、有機電場消光素子（Ｏ-ＦＱＤ）、発光電子化学電池（ＬＥＣ）または有機レーザーダイオード（Ｏ-ｌａｓｅｒ）である。
【００９３】
本発明の目的のために、本発明のポリマー、オリゴマーまたはデンドリマーは、電子素子中で層の形態で存在する（または、層中に存在する）ことが好ましい。
【００９４】
ポリマーおよびコポリマーは、さらに、直鎖状または分岐状であってよい。本発明のコポリマーは、ランダム、交互もしくはブロック様構造を有するか、または交互配置の複数のこれらの構造であることができる。ブロック様構造を有する上記コポリマーを得ることができる方法とこの目的のために、特に、好ましい構造要素は、たとえば、WO 05/014688に詳細に記載されている。この詳細は、参照として本願に組み込まれる。
【００９５】
本発明のさらなる態様では、素子は、複数の層を含む。ここで、本発明のポリマー、オリゴマーまたはデンドリマーは、好ましくは、正孔輸送、正孔注入および/または発光層中に存在する。
【００９６】
したがって、本発明は、本発明のポリマーを含む少なくとも一つの正孔輸送および/または正孔注入層を含む電子素子にも関する。正孔輸送および/または正孔注入層の厚さは、好ましくは、１〜５００ｎｍの範囲、好ましくは、２〜２００ｎｍの範囲である。
【００９７】
素子は、さらに、低分子量化合物から構築される層を含んでもよい（いわゆる、小分子；ＳＭＯＬＥＤ）。これらは、高真空中での低分子量化合物の蒸発により製造することができる。
【００９８】
ポリマーを純粋物質としてではなく、任意の所望の型のさらなるポリマー状、オリゴマー状、樹状または低分子量物質との混合物（ブレンド）として使用することも追加的に好ましいかもしれない。これは、たとえば、電子特性または発光自体を改善し得る。したがって、本発明は、同様に、この型のブレンドに関する。
【００９９】
本発明の好ましい態様では、本発明のポリマー、オリゴマーまたはデンドリマーは、発光層中でホスト材料またはマトリックス材料として使用される。ここで、有機エレクトロルミネセンス素子は、一つの発光層または複数の発光層を含んでもよく、少なくとも一つの発光層は、少なくとも一つの上記定義の本発明によるポリマー、オリゴマーまたはデンドリマーを含む。複数の発光層が存在するならば、これらは、好ましくは、３８０ｎｍ〜７５０ｎｍ間に全体で複数の最大発光波長を有し、全体として、白色発光が生じ、換言すれば、蛍光および/または燐光を発することができる種々の発光化合物が発光層中に使用される。非常に、特に好ましいものは、３層構造であり、その３層は青色、緑色およびオレンジ色もしくは赤色発光するものである（基本構造については、例えば、WO 05/011013参照。）。白色発光素子は、たとえば、表示装置（ＬＣＤ）の照明もしくはバックライトのために適している。
【０１００】
これらの層とは別に、有機エレクトロルミネッセンス素子は、更なる層、例えば、各場合に、一以上の正孔注入層、正孔輸送層、正孔障壁層、電子輸送層、電子注入層、電子障壁層、励起子障壁層および/または電荷生成層（IDMC 2003, Taiwan; Session 21 OLED (5), T.Matsumoto, T. Nakada, J.Endo, K. Mori, N. Kawamura, A. Yokoi, J.Kido, 電荷生成層を有するマルチフォトン有機ＥＬ素子）を含んでもよい。同様に、たとえば、励起子障壁機能を有する中間層を、二個の発光層の間に導入し得る。しかしながら、これら各層は必ずしも存在する必要はないことが指摘されねばならない。これらの層は、同様に、上記定義されるとおりの本発明によるポリマー、オリゴマーまたはデンドリマーを含む。複数のＯＬＥＤが互いに上に配置されることも可能であり、達成されるべき光収率に関する効率の更なる増加が可能となる。光のアウトカップリングを改善するために、ＯＬＥＤの光の出口側の最後の有機層は、全反射の割合を減少するナノフォームの形態であることもできる。
【０１０１】
さらに好ましい有機エレクトロルミネッセンス素子は、１以上の層が昇華プロセスにより適用され、材料は、１０−５mbar未満、好ましくは、１０−６mbar未満、特に、好ましくは、１０−７mbar未満の圧力で真空昇華ユニット中で気相堆積される。
【０１０２】
同様に、１以上の層が、ＯＶＰＤ(有機気相堆積)プロセスあるいはキャリアーガス昇華を用いて適用されることを特徴とする有機エレクトロルミネッセンス素子が、更に好ましく、材料は、１０−５mbar〜１barの圧力で適用される。
【０１０３】
さらに、１以上の層が、溶液から、例えば、スピンコーティングにより、もしくは、たとえば、スクリーン印刷、フレキソ印刷あるいはオフセット印刷、特に、好ましくは、ＬＩＴＩ（光誘起熱画像化、熱転写印刷）もしくはインクジェット印刷のような所望の印刷法により製造される有機エレクトロルミネッセンス素子が好ましい。可溶性化合物は、必要ならば、適切な置換により得られ、この目的のために必要である。
【０１０４】
対応して、本発明は、さらに、一以上の溶媒中に一般式（Ｉ）、（ＩＩ）および/または（ＩＩＩ）の構造単位を有する上記定義の本発明によるポリマー、オリゴマーまたはデンドリマーを含む調合物に関する。この型の調合物を調製することができる方法は、当業者に知られており、たとえば、WO 02/072714およびWO 03/019694とそこに引用された文献に記載されている。
【０１０５】
適切で、好ましい溶媒は、たとえば、トルエン、アニソール、キシレン、メチルベンゾエート、ジメチルアニソール、メシチレン、テトラリン、ベラトール、テトラヒドロフランおよびクロロベンゼンならびにそれらの混合物である。
【０１０６】
素子は、通常、カソードとアノード（電極）を含む。本発明の目的のために、電極（カソード、アノード）は、高度に効率的な電子もしくは正孔注入を確保するために、その電位が、隣接する有機層の電位に可能な限り適合するように選択される。
【０１０７】
カソードは、好ましくは、低い仕事関数を有する金属、たとえば、アルカリ土類金属、アルカリ金属、主族金属あるいはランタノイド金属（たとえば、Ｃａ、Ｂａ、Ｍｇ、Ａｌ、Ｉｎ、Ｍｇ、Ｙｂ、Ｓｍ等）のような種々の金属を含む金属合金もしくは多層構造を含む。多層構造の場合、たとえばＡｇのような比較的高い仕事関数を有する金属を、前記金属に加えて使用することもでき、その場合、たとえば、Ｃａ/ＡｇもしくはＢａ/Ａｇのような金属の組み合わせが一般的に使用される。高い誘電定数を有する物質の薄い中間層を金属カソードと有機半導体との間に導入することも好ましいかもしれない。この目的のために適切なのは、たとえば、アルカリ金属もしくはアルカリ土類金属フッ化物だけでなく、対応する酸化物である（たとえば、ＬｉＦ、Ｌｉ２Ｏ、ＢａＦ２、ＭｇＯおよびＮａＦ等）。この層の層厚は、好ましくは、１〜１０ｎｍ、特に、好ましくは、２〜８ｎｍである。
【０１０８】
アノードは、好ましくは、高い仕事関数を有する材料を含む。アノードは、好ましくは、真空に対して４．５ｅＶ超の電位を有する。この目的に適切なのは、一方で、たとえば、Ａｇ、ＰｔもしくはＡｕのような高還元電位を有する金属である。他方で、金属/金属酸化物電極（たとえば、Ａｌ/Ｎｉ/ＮｉＯｘ、Ａｌ/ＰｔＯｘ）も好ましいかもしれない。いくつかの用途では、少なくとも一つの電極は、有機材料の照射（Ｏ−ＳＣ）もしくは光のアウトカップリング（ＯＬＥＤ/ＰＬＥＤ、Ｏ−ＬＡＳＥＲ）の何れかを可能とするために、透明でなければならない。好ましい構成は、透明アノードを使用する。ここで、好ましいアノード材料は、伝導性混合金属酸化物である。特に、好ましいのは、インジウム錫酸化物（ＩＴＯ）もしくはインジウム亜鉛酸化物（ＩＺＯ）である。さらに好ましいのは、伝導性のドープされた有機材料、特に、たとえば、ポリ（エチレンジオキシチオフェン）（ＰＥＤＯＴ）およびポリアニリン（ＰＡＮＩ）のような伝導性のドープされたポリマーである。
【０１０９】
素子は、用途に応じて、それ自体公知の方法で対応して構造化され、接点を供給され、このような素子の寿命が水および/または空気の存在で徹底的に短くなることから、最後に密封される。
【０１１０】
本発明は、いくつかの例を参照して、以下に、より詳細に説明されるが、本発明の範囲を限定するものではない。
【図面の簡単な説明】
【０１１１】
【図１】図１は典型的なＰＬＤＥ素子の構造を示す。
【図２】図２はレイアウトを示す。
【図３】図３は典型的な測定設備を示す。
【０１１２】
例：
Ａ）モノマーの調製
例１（化合物３の調製）
化合物３は、以下のとおり、調製される：
【化１９】
0005882323.tif 000020
【０１１３】
化合物２
【化２０】
0005882323.tif 000021
【０１１４】
１０４．３ｇ（２モル当量、０．４４２モル）の1,4-ジブロモベンゼンが、まず、３００ｍｌのＴＨＦ中に導入され、アセトン／ドライアイス浴中で−７５℃まで、冷却される。１１７ｍｌ（２モル当量、０．４４２モル）のn-ブチルリチウム（ヘキサン中２．５Ｍ）は、内部温度が−６９℃を超えないような速度で滴下され、撹拌が−７２℃で１時間続行される。１１６ｇ（１モル当量、０．２２１モル）の化合物１が、次いで２２０ｍｌのＴＨＦ中に溶解され、内部温度が−６９℃を超えないように、−７２℃でゆっくりと滴下される。反応溶液は、−７０℃でさらに１時間および室温で一晩攪拌される。１２０ｍｌの５０％酢酸が、バッチに添加される。相が分離される。水性相はヘプタンで抽出される。結合した有機相は、水で抽出され、Ｎａ２ＳＯ４で乾燥され、濾過され、減圧下蒸発される。
【０１１５】
１H NMR (CDCl2, δ (ppm), J (Hz)): 0.51 (s broad, 4H), 0.81 (t, 6H, J  = 7.25), 0.94 - 1.25 (m, 20H), 1.55 - 1.85 (m, 4H), 6.73 (d, 1H, J = 8.0), 6.87 - 6.90 (m, 2H), 6.95 - 7.05 (m broad, 4H), 7.21 (d, 1H, J = 7.55), 7.24 (d, 1H, J = 7.75), 7.28 -7.36 (m, 4H), 7.42 (d, 4H, J = 8.6), 7.56 (d, 1H, 7.75), 7.66 - 7.68 (m, 1H)
化合物３ａ
【化２１】
0005882323.tif 000022
【０１１６】
１７７．４ｇ（１モル当量、０．２２モル）の化合物２が、３５３．２ｍｌ（２．８モル当量、６．１モル）の氷酢酸中に溶解され、還流まで温められる。１９．６ｍｌ（１．１モル当量、０．２４モル）の濃塩酸が、還流下添加され、混合物は、還流下１．５時間加熱される。ＴＬＣチェック後（ヘプタン／酢酸エチル）、２×２ｍｌの濃塩酸が、反応時間３時間で添加される。反応が終わると、２５ｍｌの水が注意深く添加される。さらなる５０ｍｌの水が、引き続き、相分離のために添加される。混合物は、ジクロロメタンで抽出され、結合した有機相は、次いで、水とＮａＨＣＯ３で抽出され、硫酸ナトリウムで乾燥され、濾過され、減圧下蒸発される。
【０１１７】
精製は、再結晶化（アセトニトリル／トルエン）により実行され、白色固形物（９９％）を得る。
【０１１８】
１H NMR (CDCl2, δ (ppm), J (Hz)): 0.65 - 0.75 (m, 4H), 0.79 (t, 6H, J  = 7.25), 0.99 - 1.25 (m, 20H), 1.98 - 2.01 (m, 4H), 7.10 (d, 4H, J = 8.75), 7.26 - 7.29 (m, 3H), 7.33 - 7.41 (m, 7H), 7.57 (s, 1H), 7.60 - 7.62 (m, 1H), 7.71 (s, 1H), 7.84 (d, 1H, 7.55)
化合物３ｂ
【化２２】
0005882323.tif 000023
【０１１９】
化合物３ｂは、1,3-ジブロモベンゼンを市販の出発物質として使用して、化合物３ａと同様に調製される。
【０１２０】
1H NMR (CDCl2, δ (ppm), J (Hz)): 0.65 - 0.75 (m, 4H), 0.79 (t, 6H, J  = 7.25), 0.99 - 1.25 (m, 20H), 1.98 - 2.01 (m, 4H), 7.10 (d, 4H, J = 8.75), 7.26 - 7.29 (m, 3H), 7.33 - 7.41 (m, 7H), 7.57 (s, 1H), 7.60 - 7.62 (m, 1H), 7.71 (s, 1H), 7.84 (d, 1H, 7.55)
例２（化合物６の調製）
【化２３】
0005882323.tif 000024
【０１２１】
化合物６は、以下のとおり、調製される：
【化２４】
0005882323.tif 000025
【０１２２】
２５ｇの4-アミノビフェニル４（１４８ミリモル）、２２．６ｇ（７２ミリモル）の4,4’-ジブロモビフェニル５と２１．４ｇのナトリウムtert-ブトキシド（２２２ミリモル）が、トルエン中に溶解され、反応溶液は、注意深く、脱気される。反応溶液は、８０℃まで温められ、反応は、３２５ｍｇ（０．３６ミリモル）のＰｄ２ｄｂａ３と４５１ｍｇ（０．７３ミリモル）のＢＩＮＡＰ触媒の添加により開始され、還流温度まで加熱される。反応の進行は、薄層クロマトグラフによりフォローされる。反応が終わると、混合物は室温まで冷却され、５０ｍｌの水が添加される。相が分離され、水性相は５０ｍｌのトルエンで二度抽出される。結合した有機相は、５０ｍｌの水で三度抽出され、硫酸マグネシウムで乾燥され、溶媒は真空除去される。粗生成物はトルエンから再結晶化される。
【０１２３】
例３〜５（化合物１１〜１３の調製）
【化２５】
0005882323.tif 000026
【０１２４】
化合物１１〜１３は、以下のとおり、調製される：
【化２６】
0005882323.tif 000027
【０１２５】
N-N’-ジアルキルフルオレンベンジジン１１〜１３は、ジフェニルベンジジンの合成と同様にして得られる（例２参照。）
N-N’-ビス（ジメチルフルオレン）ベンジジン１１
N-N’-ビス（ジブチルフルオレン）ベンジジン１２
N-N’-ビス（ジオクチルフルオレン）ベンジジン１３
例６〜８（化合物１５〜１７の調製）
【化２７】
0005882323.tif 000028
【０１２６】
化合物１５〜１７は、以下のとおり、調製される：
【化２８】
0005882323.tif 000029
【０１２７】
１３．９ｇの4-アミノジメチルフルオレン７（６６ミリモル）、１１ｇ（３２ミリモル）の4,4’-ジブロモジベンジル１４と９．４ｇのナトリウムtert-ブトキシド（９７ミリモル）が、トルエン中に溶解され、反応溶液は、注意深く、脱気される。反応溶液は、８０℃まで温められ、反応は、１４８ｍｇ（０．１６ミリモル）のＰｄ２ｄｂａ３と２０１ｍｇ（０．３２ミリモル）のＢＩＮＡＰ触媒の添加により開始され、還流温度まで加熱される。反応の進行は、薄層クロマトグラフによりフォローされる。反応が終わると、混合物は室温まで冷却され、３０ｍｌの水が添加される。相が分離され、水性相は３０ｍｌのトルエンで二度抽出される。結合した有機相は、３０ｍｌの水で三度抽出され、硫酸マグネシウム（ＭｇＳＯ４）で乾燥され、溶媒は真空除去される。粗生成物はトルエンから再結晶化される。
【０１２８】
N-N’-ビス（ジアルキルフルオレン）ジアミノビベンジル１５〜１７は、ジフェニルベンジジンの合成と同様にして得られる（例２参照。）
N-N’-ビス（ジメチルフルオレン）ジアミノビベンジル１５
N-N’-ビス（ジブチルフルオレン）ジアミノビベンジル１６
N-N’-ビス（ジオクチルフルオレン）ジアミノビベンジル１７
例９（化合物２３の調製）
【化２９】
0005882323.tif 000030
【０１２９】
化合物２３は、以下の合成シーケンスにしたがって、得られる：
【化３０】
0005882323.tif 000031
【化３１】
0005882323.tif 000032
【０１３０】
フェニルカルバゾールボロン酸エステル１９：
１５０ｇ（４０６ミリモル）の3-ヨードフェニルカルバゾールが、８００ｍｌのジオキサン中に溶解され、１２３．８ｇ（４８８ミリモル）のビス（ピナコラート）ジボランと１３１．６ｇ（１．３４ミリモル）の酢酸カリウムと３．２ｇ（４．１ミリモル）の1,1-ビス（ジフェニルホスフィノ）フェロセンパラジウム（ＩＩ）クロリド（ジクロロメタンとの錯体（１：１）、Ｐｄ１３％）が、引き続き、添加される。反応は、１１０℃まで加熱される。反応の進行は、薄層クロマトグラフによりフォローされる。反応が終わると、バッチは室温まで冷却され、２００ｍｌの水が添加される。相が分離される。有機相は１００ｍｌの水で二度抽出される。結合した有機相は、１００ｍｌの水で三度抽出され、硫酸マグネシウムで乾燥され、濾過され、溶媒は真空除去される。粗生成物はヘプタンから再結晶化され、ベージュ色の固形物を得る。
【０１３１】
ビスフェニルカルバゾール２０：
９１ｇ（２４２ミリモル）の3-ヨードフェニルカルバゾールと９１ｇ（２４６ミリモル）のフェニルカルバゾールボロン酸エステル１９が、アセトン中に懸濁され、３５０ｍｌの２０％テトラエチルアンモニウムヒドロキシド溶液（４９３ミリモル）が、添加され、混合物は、アルゴンを使用して、注意深く脱気される。４．６ｇ（４ミリモル）のテトラキストリフェニルホスフィンパラジウムが、引き続き、添加される。反応は、７０℃まで加熱される。反応の進行は、薄層クロマトグラフによりフォローされる。反応が終わると、バッチは室温まで冷却され、沈殿した生成物は吸引濾過される。粗生成物はアセトニトリルから再結晶化され、ベージュ色の固形物を得る。
【０１３２】
ジヨードビスフェニルカルバゾール２１：
６８ｇ（１３９ミリモル）のビスフェニルカルバゾール２０と６８ｇ（３０６ミリモル）のN-ヨードスクシンイミドが、氷酢酸中に懸濁され、室温で遮光下一晩撹拌される。固形物は吸引濾過され、水とヘプタンで洗浄される。粗生成物はアセトニトリルから再結晶化され、白色の固形物を得る。
【０１３３】
ビスフェニルカルバゾールビスボロン酸エステル２２：
１００ｇ（１３６ミリモル）のジヨードビスフェニルカルバゾール２１が、５００ｍｌのジオキサン中に溶解され、８３ｇ（３２６ミリモル）のビス（ピナコラート）ジボランと８８ｇ（８９６ミリモル）の酢酸カリウムが、添加される。２．２ｇ（２．７ミリモル）の1,1-ビス（ジフェニルホスフィノ）フェロセンパラジウム（ＩＩ）クロリド（ジクロロメタンとの錯体（１：１）、Ｐｄ１３％）が、引き続き、添加される。反応は、１１０℃まで加熱される。反応の進行は、薄層クロマトグラフによりフォローされる。反応が終わると、バッチは室温まで冷却され、２００ｍｌの水が添加される。相が分離される。有機相は１００ｍｌの水で二度抽出される。結合した有機相は、１００ｍｌの水で三度抽出され、硫酸マグネシウムで乾燥され、濾過され、溶媒は真空除去される。粗生成物はヘプタンから再結晶化され、ベージュ色の固形物を得る。
【０１３４】
ビス-3-(4-ブロモフェニル)ビスフェニルカルバゾール２３：
３０ｇ（４１ミリモル）のビスフェニルカルバゾールビスボロン酸エステル２２と２８．８ｇ（１０２ミリモル）の1-ブロモ-4-ヨードベンゼンが、トルエン中に溶解され、８２ｍｌの２Ｍ炭酸ナトリウム溶液（１６３ミリモル）が、添加され、混合物は、アルゴンを使用して、注意深く脱気される。０．９４ｇ（０．８ミリモル）のテトラキストリフェニルホスフィンパラジウムが、引き続き、添加される。反応は、１１０℃まで加熱される。反応の進行は、薄層クロマトグラフによりフォローされる。反応が終わると、バッチは室温まで冷却され、沈殿した生成物は吸引濾過される。粗生成物は、ジメチルホルムアミドから再結晶化され、ベージュ色の固形物を得る。
【０１３５】
例１０（化合物２４の調製）
【化３２】
0005882323.tif 000033
【０１３６】
化合物２４は、以下のとおり、調製される：
【化３３】
0005882323.tif 000034
【０１３７】
１３．９ｇの4-アミノジメチルフルオレン７（６６ミリモル）、２５．２ｇ（３２ミリモル）のジブロモ３ａと９．４ｇのナトリウムtert-ブトキシド（９７ミリモル）が、トルエン中に溶解され、反応溶液は、注意深く、脱気される。反応溶液は、８０℃まで温められ、反応は、１４８ｍｇ（０．１６ミリモル）のＰｄ２ｄｂａ３と２０１ｍｇ（０．３２ミリモル）のＢＩＮＡＰ触媒の添加により開始され、還流温度まで加熱される。反応の進行は、薄層クロマトグラフによりフォローされる。反応が終わると、混合物は室温まで冷却され、３０ｍｌの水が添加される。相が分離され、水性相は３０ｍｌのトルエンで二度抽出される。結合した有機相は、３０ｍｌの水で三度抽出され、硫酸マグネシウムで乾燥され、溶媒は真空除去される。粗生成物はエタノールから再結晶化される。
【０１３８】
Ｂ）ポリマーの調製
例１１〜１６：ポリマー（Ｐ１〜Ｐ５）と比較ポリマー（Ｖ１）の調製
標準的手順
２ミリモルのハロゲン化モノマーと２ミリモルのジアミンモノマーと０．５７７ｇ（６ミリモル）のナトリウムtert-ブトキシドが、２０ｍｌのトルエン中に溶解される。反応溶液は、注意深く、アルゴン下脱気される。溶液は、保護ガス雰囲気下約８０℃まで温められ、反応は、１ｍｌのトルエン中に溶解された３．６ｍｇ（１６マイクロモル）の酢酸パラジウムと６９ｍｇ（９６マイクロモル）のトリ-tert-ブチルホスフィンの添加により開始される。反応混合物は、溶液が粘ちゅうとなるまで、約１時間沸騰加熱される。重合は、３ｍｇのブロモフェニルの添加により停止され、反応溶液は、末端基を閉じるためにさらなる時間沸騰加熱される。溶液は、６５℃まで冷却され、８０ｍｌのトルエンで希釈され、８０ｍｌの１０％チオカルバミド溶液が添加され、混合物は、６５℃で３時間撹拌される。混合物は室温まで冷却され、５０ｍｌの水で三度抽出され、引き続き、２倍量のメタノール中で沈殿される。精製のために、ポリマーはトルエン中に溶解され、引き続き、２倍量のメタノール中で沈殿される。この手順が、さらなる時間繰り返される。
【０１３９】
例１１（ポリマーＰ１）
【化３４】
0005882323.tif 000035
【０１４０】
例１２（ポリマーＰ２）
【化３５】
0005882323.tif 000036
【０１４１】
例１３（ポリマーＰ３）
【化３６】
0005882323.tif 000037
【０１４２】
例１４（ポリマーＰ４）
【化３７】
0005882323.tif 000038
【０１４３】
例１５（ポリマーＰ５）
【化３８】
0005882323.tif 000039
【０１４４】
比較例１６（比較例６のポリマーＶ１）
スズキカップリングによる比較例のポリマーＶ１の調製は、WO 03/048225に記載されたプロセスにより実行される。
【化３９】
0005882323.tif 000040
【０１４５】
Ｃ）ＰＬＥＤの製造
例１７〜２８：
ポリマー有機発光ダイオード（ＰＬＥＤ）の製造は、文献（たとえば、WO 2004/037887 A2）に何度も既に記載されてきた。本発明を実例で説明するために、ポリマーＰ１〜Ｐ５を含み、比較例のポリマーＶ１を含むＰＬＥＤが、スピンコーティングにより、製造される。
【０１４６】
典型的な素子は、図１に示される構造を有し、本発明のポリマーは、正孔輸送層（ＨＴＬ）の機能を果たす。製造工程で気相堆積により適用されたカソードは、２×２ｍｍ大きさの４画素を有する。素子の構造は、図２に平面図で示す。
【０１４７】
基板は、クリーンルーム内で脱イオン水と洗剤（デコネックス１５ＰＦ）で洗浄され、ついで、ＵＶ/オゾンプラズマ処理により活性化される。８０ｎｍのＰＥＤＯＴ（ＰＥＤＯＴは、ポリチオフェン誘導体（バイトロン ＰＶＡＩ４０８３ｓｐ）H.C.Stack,Goslar製、水性分散液として供される。）層が、その後、同様に、クリーンルーム内で、スピンコーティングにより適用される。必要とされるスピン速度（典型的には８０ｎｍ：４５００ｒｐｍ）は、希釈度と特定のスピンコーターの形状に依存する。層から残留水を除去するために、基板は、ホットプレート上で１８０℃で１０分間加熱により乾燥される。
【０１４８】
この後、不活性ガス（窒素またはアルゴン）雰囲気下、まず、２０ｎｍの中間層またはＨＴＬ層が適用される。本発明のポリマーは、５および８g/lの濃度を有するトルエン溶液からこの層中で加工される。次いで、６５ｎｍの発光層が、引き続き、トルエン溶液から適用される。二層は１８０℃で少なくとも１０分間、加熱により乾燥される。
【０１４９】
最後に、Ｂａ/Ａｌカソードが、気相堆積マスク（アルドリッチ製高純度金属、特に、９９．９９％バリウム（注文番号４７４７１１）；レスカー社等製気相堆積ユニット、典型的真空レベルは、５×１０−６ｍｂａｒ、Ｂａ/Ａｌ層厚は、３ｎｍ／１００ｎｍ）により指示されるパターンで、気相堆積により適用される。最後に、素子は、特に、空気と周囲湿度からカソードを保護するために密封され、その後、特性決定される。
【０１５０】
このために、素子は基板サイズに合わせて特別に製造されたホルダーに把持され、ばね接触で供される。アイレスポンスフィルターを有するフォトダイオードは、外部光からの影響を排除するために、測定ホルダー上に直接置くことができる。典型的な測定設備は、図３に示される。
【０１５１】
電圧は、０から最大２０Ｖまで、０．２Ｖ刻みで増加され、再度減少される。各測定点に対して、素子の電流と得られた光電流が、フォトダイオードにより測定される。こうして、試験素子のＩＶＬデータが得られる。重要な特性量は、測定された最大効率（ｃｄ／Ａでの「ｍａｘ．ｅｆｆ．」）と１００ｃｄ／ｍ２に対して必要とされる電圧である。
【０１５２】
さらに、試験素子の色と正確なエレクトロルミネセンススペクトルを知るために、１００ｃｄ／ｍ２に対して必要とされる電圧が、最初の測定後に再度適用され、光ダイオードが、スペクトル測定ヘッドにより置き代えられる。これは、光学繊維により分光計（オセアン  オプティック製）に結合している。色座標（ＣＩＥ：国際照明委員会、１９３１年からの標準オブザーバー）は、測定スペクトルから導き出すことができる。
【０１５３】
ＰＬＥＤ中中間層としてのポリマーＰ１〜Ｐ５とＶ１の使用により得られた結果は、表１に示される。使用された発光層ＥＭＬ１（Ｍ１とＥ１）とＥＭＬ２（Ｍ２とＥ１）は、以下に示す可溶性マトリックスとエミッターの組み合わせである。エミッターＥ１は、２０重量％の濃度で、マトリックスＭ１またはＭ２と前混合される。
【化４０】
0005882323.tif 000041
【０１５４】
表１
本発明のポリマーＰ１〜Ｐ５（例１７〜２１と２３〜２７）と比較例のポリマーＶ１（例２２〜２８）に対する素子例
【表１】
0005882323.tif 000042
【０１５５】
表１から見て取ることができるように、本発明によるポリマーは、比較例のポリマーＶ１を超える、素子の駆動に必要とされる電圧および光効率に関する大きな優位性を示す。輝度１０００ｃｄ／ｍ２に対する駆動電圧の増加は、１．５Ｖまでであり得る。本発明のポリマーの優位性は、さらに、パワー効率を考慮すると明らかである。効率は、本発明のポリマーを使用することによって約２倍になり得る。
【図１】
0005882323.tif 000053
【図２】
0005882323.tif 000054
【図３】
0005882323.tif 000055